표 1 의 실시 예 1 에 나타난 바 와 같이 본 발명 의 셀룰로오스 필라멘트 는 , 250 내지 355 g / d 의 탄성 률 값 을 가지 고 , 7 . 0 g / d 이상 의 높 은 강도 를 갖 게 된다는 것 을 알 수 있 다 . 특히 같 은 재료 로서 신도 를 향상 시킴 으로써 내 굴곡 성 이 증가 된 섬유 와 탄성 률 을 증가 시킴 으로써 형태 안정 성 이 극대 화 된 섬유 를 제조 할 수 있 으므로 , 비 교예 3 에 비하 여 현저히 높 은 열 안정 성 및 치수 안정 성 을 나타내 고 있 으며 , 셀룰로오스 분자 내 에 히드록시 ( - OH ) 기 와 고무 층 이 가지 는 여러 작용기 간 의 상호 작용 에 의하 여 높 은 접착력 도 가진다는 것 을 알 수 있 다 . 위 와 같 은 물성 상 의 특징 이외 에 도 공정 의 단순 화 및 이 에 따른 경제 성 , 친환경 적 인 장점 도 함께 가질 수 있 다 .